대략 125 마이크로미터 의 두께 및 1 . 26 cm 2 의 활성 면적 을 갖 는 1 . 9 cm 직경 의 스 칸디아 - 안정화 지르 코니아 세라믹 전해질 기판 으로부터 고체 산화물 연료 전지 를 제조 하 였 다 . 실시 예 4 에 기재 된 바 와 같이 , 애노드 및 캐소드 면 상 에 동일 한 코발트 도핑 사마륨 도핑 세리아 ( SDC ) 계면 층 을 갖 는 전지 를 제작 하 였 다 . 2 층 애노드 는 전지 의 애노드 면 상 에서 상기 코발트 도핑 된 SDC 계면 층 위 로 침착 되 었 다 . 전기 화학 적 활성 애노드 층 은 40 중량 % 의 가돌리늄 도핑 된 세리아 ( GDC ) 및 60 중량 % 의 실시 예 1 에서 기재 된 바 와 같이 제조 된 조대 NiO - CoO 분말 의 혼합물 을 포함 하 였 다 . 전류 운반 애노드 층 은 NiO 및 GDC 의 혼합물 ( 80 중량 % 의 NiO 및 20 중량 % 의 GDC ) 을 포함 하 였 다 . 상기 두 애노드 층 들 을 1300 ℃ 에서 한 시간 어닐링 하 였 다 . 어닐링 후 상기 전기 화학 적 활성 및 전류 운반 애노드 층 들 의 두께 는 각각 대략 15 마이크로미터 였 다 . 실시 예 4 에 기재 한 바 와 동일 한 LSZF - 기제 의 2 층 캐소드 를 전지 의 캐소드 면 상 에서 코발트 도핑 된 SDC 계면 층 위 로 침착 하 였 다 .